(57)【特許請求の範囲】
【請求項１】
タイヤ用の原料ゴムにシリカ、シランカップリング剤を配合してゴム組成物を製造するゴム組成物の製造方法であって、
タイヤ用の原料ゴム１００質量部と、前記タイヤ用の原料ゴム１００質量部に対して５〜１５０質量部のシリカが配合されたゴム材料を、シランカップリング剤と共に、密閉混練機を用いて１５０〜１６５℃の高温雰囲気下で混練し、その後、混練により得られたゴム塊を前記密閉混練機の下方から押し出し機あるいはロール上に排出する混練工程と、
前記混練工程に引き続き、混練により得られたゴム塊を、前記密閉混練機の下方の前記押し出し機あるいはロール上で１４１．７〜１６５℃の高温雰囲気下において所定時間滞留させることにより保持して、前記ゴム塊に、シリカとシランカップリング剤との反応により前記シランカップリング剤の未反応率が１０％以下となるために必要な熱量を供給する保持工程と、
を有していることを特徴とするゴム組成物の製造方法。
【請求項２】
前記混練工程において混練により発生する熱量Ｑ１と、前記保持工程において前記ゴム塊を保持することにより供給される熱量Ｑ２の総合計であるトータルミキシング熱量Ｑに基づいて、前記ゴム組成物の製造を制御することを特徴とする請求項１に記載のゴム組成物の製造方法。
但し、Ｑ＝ΣＱ１＋ΣＱ２
Ｑ１＝ＥＸＰ［（−２０／（１．９８７／０．００１）
×｛１／（Ｔ１＋２７３．１６）−１／４１４．８６｝］×ｔ１
Ｑ２＝ＥＸＰ［（−２０／（１．９８７／０．００１）
×｛１／（Ｔ２＋２７３．１６）−１／４１４．８６｝］×ｔ２
０．５≦ｔ２≦６．０
１４１．７≦Ｔ２≦１６５．０
ｔ１：混練時間（分）
ｔ２：密閉混練機の下方における保持時間（分）
Ｔ１：練りゴム温度（℃）
Ｔ２：密閉混練機の下方における保持時のゴム温度（℃）
【請求項３】
前記トータルミキシング熱量Ｑが、下式を満足することを特徴とする請求項２に記載のゴム組成物の製造方法。
８≦Ｑ≦３０
【請求項４】
前記トータルミキシング熱量Ｑが、下式を満足することを特徴とする請求項３に記載のゴム組成物の製造方法。
１８≦Ｑ≦３０
【発明の詳細な説明】
【技術分野】
【０００１】
本発明は、ゴム組成物とその製造方法に関し、詳しくは、シリカとシランカップリング剤とが充分に反応したゴム組成物の製造方法、および前記製造方法を用いて製造されたゴム組成物に関する。
【背景技術】
【０００２】
近年、空気入りタイヤにおいては、低燃費化およびウェットグリップ性能向上の両立が強く求められており、この要求に応えるため、トレッドなどの押出成形物に用いられるゴム組成物に、補強剤としてシリカを配合することが行われている。
【０００３】
しかし、シリカだけでは充分な補強性が得られないため、従来より、混練工程において、アルコキシル基を含むシランカップリング剤を併せて配合し、シリカとシランカップリング剤との反応により、補強性を向上させることが図られている。しかし、従来の混練工程においては、シリカとシランカップリング剤との反応を充分に完了させることが難しかった。
【０００４】
その対策として、長時間、ゴムの混練を行うことにより、シリカとシランカップリング剤との反応に必要な熱量を充分に供給することが考えられたが、この混練方法を採用した場合には、長時間の混練のために、生産性が悪化したり、また、ゴムがゲル化して生産ができなくなる恐れがあった。
【０００５】
そこで、シリカによる充分な補強性を得る方法として、従来は、未反応のシランカップリング剤が残ることを前提にして、必要量を上回るシランカップリング剤を配合して混練を行うことが、一般的に行われていた。
【０００６】
しかし、この混練方法を採用した場合には、混練工程の後に設けられた押出工程において、混練されたゴム組成物が加熱されることにより、残っていた未反応のシランカップリング剤の反応が起こり、エタノールなどのアルコールを生成して、押出成形物内に気泡を発生させるという新たな問題が発生していた。
【０００７】
また、生産性の悪化や混練工程におけるゴムのゲル化を抑制し、シランカップリング剤を充分に反応させる混練方法として、オーブンのような加熱室を設置して、ゴム組成物を４０〜１００℃の範囲で加熱して、熱量を与える方法も提案されている（例えば、特許文献１）。
【０００８】
しかし、この方法の場合、新たな設備投資を必要とし、また、シランカップリング剤の未反応率を充分に低下させるだけの熱量を充分に供給できているとは言えなかった。
【先行技術文献】
【特許文献】
【０００９】
【特許文献１】特開２００７−２４６９２９号公報
【発明の概要】
【発明が解決しようとする課題】
【００１０】
そこで、本発明は、上記の問題に鑑み、新たな設備投資を必要とせず、生産性の悪化を招くことなく、シランカップリング剤の未反応率を充分に低下させたゴム組成物の製造方法を提供することを課題とする。
【課題を解決するための手段】
【００１１】
上記課題を解決するため、本発明に係るゴム組成物の製造方法は、
タイヤ用の原料ゴムにシリカ、シランカップリング剤を配合してゴム組成物を製造するゴム組成物の製造方法であって、
タイヤ用の原料ゴム１００質量部と、前記タイヤ用の原料ゴム１００質量部に対して５〜１５０質量部のシリカが配合されたゴム材料を、シランカップリング剤と共に、密閉混練機を用いて１５０〜１６５℃の高温雰囲気下で混練し、その後、混練により得られたゴム塊を前記密閉混練機の下方から押し出し機あるいはロール上に排出する混練工程と、
前記混練工程に引き続き、混練により得られたゴム塊を、前記密閉混練機の下方の前記押し出し機あるいはロール上で１４１．７〜１６５℃の高温雰囲気下において所定時間滞留させることにより保持して、前記ゴム塊に、シリカとシランカップリング剤との反応により前記シランカップリング剤の未反応率が１０％以下となるために必要な熱量を供給する保持工程と、
を有していることを特徴とする。
【００１２】
また、前記のゴム組成物の製造方法は、
前記混練工程において混練により発生する熱量Ｑ１と、前記保持工程において前記ゴム塊を保持することにより供給される熱量Ｑ２の総合計であるトータルミキシング熱量Ｑに基づいて、前記ゴム組成物の製造を制御することを特徴とする。
但し、Ｑ＝ΣＱ１＋ΣＱ２
Ｑ１＝ＥＸＰ［（−２０／（１．９８７／０．００１）
×｛１／（Ｔ１＋２７３．１６）−１／４１４．８６｝］×ｔ１
Ｑ２＝ＥＸＰ［（−２０／（１．９８７／０．００１）
×｛１／（Ｔ２＋２７３．１６）−１／４１４．８６｝］×ｔ２
０．５≦ｔ２≦６．０
１４１．７≦Ｔ２≦１６５．０
ｔ１：混練時間（分）
ｔ２：密閉混練機の下方における保持時間（分）
Ｔ１：練りゴム温度（℃）
Ｔ２：密閉混練機の下方における保持時のゴム温度（℃）
【００１３】
また、前記のゴム組成物の製造方法は、
前記トータルミキシング熱量Ｑが、下式を満足することを特徴とする。
８≦Ｑ≦３０
【００１４】
また、前記のゴム組成物の製造方法は、
前記トータルミキシング熱量Ｑが、下式を満足することを特徴とする。
１８≦Ｑ≦３０
【発明の効果】
【００１６】
本発明においては、シリカとシランカップリング剤を混合したゴム材料を混練後、直ちに押し出すのではなく、密閉混練機下方の高温雰囲気下において所定時間保持して、ゴム塊に、シリカとシランカップリング剤との反応に必要な熱量を供給する保持工程を設けている。このため、シランカップリング剤がシリカと充分に反応し、押し出し工程における未反応のシランカップリング剤によるアルコールの生成や、押出成形物内での気泡の発生という問題の発生を抑制することができる。
【００１７】
そして、保持工程においては、密閉混練機下方の高温雰囲気下において保持するだけであるため、新たな設備投資をする必要がない。また、長時間、ゴムの混練を行う必要がないため生産性の悪化やゴムのゲル化が生じることもない。さらに、保持時間中に、次のゴム材料の混練作業を行なうことができるため、この点からも生産性の悪化を招くことがない。
【００１８】
また、シランカップリング剤の未反応率を、混練条件（混練時間、練りゴム温度）および保持条件（保持時間、保持時のゴム温度）により規定されるトータルミキシング熱量に基づいて制御できるため、ゴム組成物の製造を容易に制御することができる。
【００１９】
そして、このようにして製造されたゴム組成物からなるトレッドを用いることにより、低燃費で、ウェットグリップ性能に優れた空気入りタイヤを提供することができる。
【図面の簡単な説明】
【００２０】
【図１】実施例のゴム組成物の未反応率および耐摩耗性能とトータルミキシング熱量の関係を示す図である。
【図２】実施例のゴム組成物の未反応率（ｙ）とトータルミキシング熱量（ｘ）の対数の関係を示す図である。
【発明を実施するための形態】
【００２１】
Ａ．本発明における基本的な考え方
最初に、本発明における基本的な考え方について説明する。
【００２２】
従来の混練工程においては、混練後、直ちに、得られたゴム塊を密閉式混練機から排出して押出機の上にドロップして、シート状に成形していたが、前記の通り、従来の混練工程においては、シリカとシランカップリング剤との反応を充分に完了させることが難しかった。
【００２３】
一方、混練工程においてゴム組成物に与えられる熱量（ミキシング熱量ＱＭ）と、シランカップリング剤の未反応率（ｙ％）との間には、以下の関係があることが知られていた。
ｙ＝−Ａｌｎ（ＱＭ）＋Ｂ      （Ａ、Ｂは定数）
【００２４】
上記式より、シランカップリング剤の未反応率を低下させるためには、ミキシング熱量ＱＭを大きくすればよいことが分かる。
【００２５】
このため、ミキシング熱量ＱＭを大きくする手段として、長時間、混練する方法が考えられたが、前記したように、生産性の悪化やゴムのゲル化などの問題が発生するため、適切な手段とは言えなかった。
【００２６】
そこで、本発明者は、長時間の混練ではなく、密閉式混練機から排出された混練後のゴム塊を密閉混練機下方の押し出し機あるいはロ−ル上の高温雰囲気下において適切な時間保持する（滞留させる）ことにより、さらに熱が供給されて、ミキシング熱量ＱＭを大きくできることに思い至り、実験を行った結果、この方法を採用することにより、新たな設備投資の必要もなく、生産性の悪化やゴムのゲル化などの問題の発生を招くこともなく、シランカップリング剤の未反応率を充分に低下させることができることを見出した。
【００２７】
そして、上記式の定数Ａ、Ｂは、いくつかの混練および保持（滞留）条件を変えて、その際のミキシング熱量ＱＭとゴム組成物におけるシランカップリング剤の未反応率とを測定することにより求めることができる一方、この値は配合毎によって変化するが、通常トレッドにおいて配合されるシリカ量、即ち、原料ゴム１００質量部に対してシリカが５〜１５０質量部の場合、前記したＡ、Ｂの変化幅が小さく、Ａ、Ｂは一定として扱うことができ、シランカップリング剤の未反応率と、混練時および保持時に与えられる総ミキシング熱量（トータルミキシング熱量）との関係は、ほぼ一定として扱うことができることが分かった。
【００２８】
このため、シランカップリング剤の未反応率を、混練条件（混練時間、混練温度）および保持条件（保持時間、保持温度）に基づいて容易に、また正確に制御でき、シリカ配合の性能を充分に引き出すゴム材料の練り方を定量的に決定できることが分かった。
【００２９】
具体的には、実験の結果、前記式の定数Ａ、Ｂは、それぞれ０．０６９６、０．２４８８となり、予め前記した値に基づいて、シランカップリング剤の未反応率と、ミキシング熱量との関係を示すグラフを作成することにより、所望するシランカップリング剤の未反応率に対応した必要な熱量が求められる。
【００３０】
そして、必要な熱量と、生産性を低下させない範囲の混練条件により与えられる熱量との差を求めることにより、保持工程において供給すべき熱量が決定され、押し出し機あるいはロ−ル上等において保持される保持温度から必要な保持時間を求めることができ、求められた保持時間、混練後のゴム塊を前記保持温度で保持する（滞留させる）ことにより、シランカップリング剤の未反応率が充分に低下されたゴム組成物を容易に得ることができる。
【００３１】
Ｂ．本発明におけるゴム組成物の製造
次に、本発明におけるゴム組成物の製造について説明する。
【００３２】
１．製造装置および製造方法
本発明に係るゴム組成物の製造における製造装置としては、従来と同様の密閉式混練機、例えばバンバリーミキサーやニーダーなどを使用することができ、新たな設備投資を必要としない。
【００３３】
また、製造方法としては、混練により得られたゴム塊を密閉混練機の下方に保持する保持工程を設けること以外は、基本的に従来の製造方法を採用することができる。そして、前記した方法により作成したシランカップリング剤の未反応率と、ミキシング熱量との関係を示すグラフに基づいて、生産性を低下させない範囲での混練温度および混練時間と、保持温度および保持時間を適切に設定すればよい。
【００３４】
なお、このときゴム組成物に与えられる熱量Ｑは、前記の通り、混練工程において混練により発生する熱量Ｑ１と、保持工程においてゴム塊を保持することにより供給される熱量Ｑ２の総合計（トータルミキシング熱量）となる。
【００３５】
そして、前記のトータルミキシング熱量を、密閉混練機の下方における保持時の適切なゴム温度と、適切な保持時間を加味して、式で示すと、下式のように示すことができる。
Ｑ＝ΣＱ１＋ΣＱ２
但し、Ｑ１＝ＥＸＰ［（−２０／（１．９８７／０．００１）
×｛１／（Ｔ１＋２７３．１６）−１／４１４．８６｝］×ｔ１
Ｑ２＝ＥＸＰ［（−２０／（１．９８７／０．００１）
×｛１／（Ｔ２＋２７３．１６）−１／４１４．８６｝］×ｔ２
０．５≦ｔ２≦６．０
１４１．７≦Ｔ２≦１６５．０
ｔ１：混練時間（分）
ｔ２：密閉混練機の下方における保持時間（分）
Ｔ１：練りゴム温度（℃）
Ｔ２：密閉混練機の下方における保持時のゴム温度（℃）
【００３６】
なお、上記式において、（−２０／１．９８７／０．００１）は、アレニウスの式
ｋ＝Ａ・ｅｘｐ（−Ｅ／ＲＴ）
但し、Ａ：温度に無関係な定数（頻度因子）
Ｅ：活性化エネルギー
Ｒ：気体定数
Ｔ：絶対温度（Ｋ）
における（−Ｅ／Ｒ）に相当し、４１４．８６は、Ｔ２の下限温度１４１．７℃の絶対温度（Ｋ）に相当する。
【００３７】
保持温度Ｔ２を１４１．７℃以上としているのは、１４１．７℃未満では、シリカとシランカップリング剤とが充分に反応せず、シリカ配合の特性が充分に発揮できないことによる。また、１６５．０℃以下としているのは、１６５．０℃を超えると、シランカップリング剤に含まれる硫黄原子により、架橋反応が進行してゲル化することによる。
【００３８】
また、保持時間ｔ２を、０．５〜６．０分としているのは、反応と加工性という観点を考慮したことによる。
【００３９】
そして、上記式に基づき、適切な混練温度および混練時間と、保持温度および保持時間を設定することにより、シランカップリング剤の未反応率を低く制御しながら、ゴム組成物を製造することができる。
【００４０】
また、シランカップリング剤の未反応率は、１０％を超えると押し出し工程でアルコ−ルが気泡状に発生してタイヤでポロシティ−（ポ−ラス）が発生するなど、工程および品質での重大な問題が発生することが分かっている。このため、シランカップリング剤の未反応率が１０％以下になるように、トータルミキシング熱量を設定することが望ましい。
【００４１】
そして、実験の結果、シランカップリング剤の未反応率１０％以下に相当するトータルミキシング熱量Ｑは８となり、トータルミキシング熱量Ｑが８以上となるように混練条件および保持条件を設定することが好ましい。
【００４２】
また、シランカップリング剤の未反応率が５％以下であると、タイヤの耐摩耗性の向上を図ることができる。そして、同じく実験の結果から、シランカップリング剤の未反応率５％以下に相当するトータルミキシング熱量Ｑは１８となり、トータルミキシング熱量Ｑが１８以上となるように混練条件および保持条件を設定することにより、より好ましいゴム組成物を製造することができる。
【００４３】
なお、シランカップリング剤の未反応率は、トータルミキシング熱量Ｑが３０の場合、１％未満となり、それ以上の熱量を与えても、これ以上の低下は望めず、生産性を却って低下させてしまう。このため、トータルミキシング熱量Ｑが３０を超えないように、混練条件および保持条件を設定することが好ましい。
【００４４】
なお、保持工程後のゴム組成物は、未加硫の段階でトレッドの形状に合わせて押出し加工され、他のタイヤ部材と共に、タイヤ成型機上にて通常の方法で成型することにより、未加硫タイヤに成型される。その後、この未加硫タイヤを加硫機中で加熱加圧することにより、燃費およびウェットグリップ性能が優れた空気入りタイヤを製造することができる。
【００４５】
２．ゴム材料
本発明に係るゴム組成物に用いられる材料としては、従来と同様の各種ゴム材料を、従来と同様の配合で使用することができる。以下、各種ゴム材料の内から、本発明に関係する原料ゴム、シリカ、シランカップリング剤について説明し、さらに、補強性充填剤であるカーボンブラックについて説明する。
【００４６】
（１）原料ゴム
原料ゴムとしては、ジエン系ゴムが好ましく用いられる。具体的には、天然ゴム（ＮＲ）、スチレンブタジエンゴム（ＳＢＲ）、イソプレンゴム（ＩＲ）、ブタジエンゴム（ＢＲ）などを挙げることができ、これらを任意に組み合わせて用いることができる。
【００４７】
（２）シリカ
シリカは、ゴム組成物の補強性を高めると共に、転がり抵抗特性をより改善するために配合される。シリカとしては、湿式法を用いて製造されたシリカ、乾式法を用いて製造されたシリカなどを挙げることができるが、特に制限はされず、また、１種類を単独で用いてもよく、２種類以上を組み合わせて用いてもよい。
【００４８】
シリカの窒素吸着比表面積（Ｎ２ＳＡ）が小さすぎる場合には、充分な補強性を得ることができない。一方、大きすぎる場合には、シリカの分散性が低下して、ヒステリシスロスを増大させ、転がり抵抗特性が悪化する。好ましい範囲は、１７０〜２５０ｍ２／ｇであり、２００〜２３０ｍ２／ｇであるとより好ましい。なお、前記したシリカのＮ２ＳＡ値は、ＡＳＴＭ  Ｄ３０３７−８１に準じてＢＥＴ法による測定値である。
【００４９】
シリカの配合量については、少なすぎる場合には充分な補強性を得ることができず、一方、多すぎる場合には分散性が低下してヒステリシスロスを増大させ、転がり抵抗特性が悪化する。好ましい範囲は、原料ゴム１００質量部に対して、５〜１５０質量部であり、１０〜８０質量部であるとより好ましく、３０〜６０質量部であるとさらに好ましい。
【００５０】
（３）シランカップリング剤
シランカップリング剤としては、一般的に、アルコキシル基含有シランカップリング剤が好ましく用いられる。具体的には、ビス（３−トリエトキシシリルプロピル）テトラスルフィド、ビス（３−トリエトキシシリルプロピル）トリスルフィド、ビス（３−トリエトキシシリルプロピル）ジスルフィドなどを挙げることができる。これらの内でも、ビス（３−トリエトキシシリルプロピル）テトラスルフィドは、補強性改善効果が大きいと言う点から好ましい。これらのシランカップリング剤は、単独で用いてもよく、２種以上を組み合わせて用いてもよい。
【００５１】
シランカップリング剤の配合量については、少なすぎる場合には未加硫ゴム組成物の粘度が高くなり、加工性が悪くなる。一方、多すぎる場合にはコストの増加に見合った効果が得られなくなる。好ましい範囲は、シリカ１００質量部に対して、１〜２０質量部であり、２〜１５質量部であるとより好ましい。
【００５２】
（４）カーボンブラック
本発明のゴム組成物には、充填剤として、カーボンブラックを配合することが好ましい。これにより、補強性を高め、耐摩耗性をより改善することができる。カーボンブラックとしては、ＧＰＦ，ＦＥＦ、ＨＡＦ、ＩＳＡＦ、ＳＡＦなどを挙げることができ、１種を単独で用いてもよく、２種以上を組み合わせて用いてもよい。
【００５３】
カーボンブラックのＮ２ＳＡが小さすぎる場合には、充分な補強性を得ることができない。一方、大きすぎる場合には、分散性が低下して、転がり抵抗特性が悪化する。好ましい範囲は、５０〜２００ｍ２／ｇであり、１００〜１５０ｍ２／ｇであるとより好ましい。なお、前記したカーボンブラックのＮ２ＳＡ値は、ＪＩＳ  Ｋ６２１７のＡ法による測定値である。
【００５４】
カーボンブラックの配合量については、少なすぎる場合には充分な補強性を得ることができず、一方、多すぎる場合には分散性が低下して、転がり抵抗特性が悪化する。好ましい範囲は、原料ゴム１００質量部に対して、１０〜１００質量部であり、２０〜８０質量部であるとより好ましく、３０〜６０質量部であるとさらに好ましい。
【実施例】
【００５５】
次に、実施例に基づき、本発明をさらに具体的に説明する。
【００５６】
１．ゴム材料
以下の実施例においては、表１に示す各ゴム材料を用いた。以下に、表１に示された各ゴム材料について説明する。
【００５７】
（１）原料ゴム
原料ゴムとしては、以下にＳＢＲとＢＲを組み合わせて用いた。
ＳＢＲ：旭化成社製、Ｅ１０（溶液重合、末端基：アミノ酸、変性率：５１質量％、スチレン含有量：３９質量％、ビニル結合量：３１質量％、Ｍｗ／Ｍｎ：２．１）
ＢＲ：宇部興産社製、ＢＲ１５０Ｂ
【００５８】
（２）配合薬品
（ａ）シリカ：デグッサ社製、ウルトラジルＶＮ３（Ｎ２ＳＡ：１７５ｍ２／ｇ）
（ｂ）カーボンブラック：キャボットジャパン社製、ショウブラックＮ２２０（Ｎ２ＳＡ：１１１ｍ２／ｇ）
（ｃ）シランカップリング剤：デグッサ社製、Ｓｉ６９｛ビス（３−トリエトキシシリルプロピル）テトラスルフィド｝
（ｄ）アロマチックオイル：ジャパンナジー社製、ＪＯＭＯプロセスＸ１４０
（ｅ）ワックス：大内新興化学工業社製、サンノックＮ
（ｆ）老化防止剤：大内新興化学工業社製、ノクラック６Ｃ｛Ｎ−（１，３−ジメチルブチル）−Ｎ’−フェニル−ｐ−フェニレンジアミン｝
（ｇ）ステアリン酸：日油社製、椿
（ｈ）酸化亜鉛：三井金属鉱業社製、亜鉛華１号
（ｉ）硫黄：鶴見化学工業社製、粉末硫黄
（ｊ）加硫促進剤ＣＺ：大内新興化学工業社製、ノクセラーＮ５（Ｎ−ｔｅｒｔ−ブチル−２−ベンゾチアゾリルスルフェンアミド）
（ｋ）加硫促進剤ＤＰＧ：大内新興化学工業社製、ノクセラーＤ
【００５９】
２．ゴム配合物の製造
（１）１ｓｔ練り工程（混練後の保持工程を含む）
（ａ）混練工程
表１の「配合内容」の内、１ｓｔ練りに示す各原料ゴム、薬品を、バンバリーミキサーに投入し、３分で１４０℃に到達するように混練した後、表１の「混練および保持の温度と時間」の内、１ｓｔ練りに示す混練温度および混練時間で混練した。
【００６０】
（ｂ）保持工程
混練後、得られたゴム塊を、バンバリーミキサー下部に排出し、その後、表１の「混練および保持の温度と時間」の内、１ｓｔ練りに示す保持温度および保持時間で保持した。
【００６１】
（２）２ｎｄ練り工程（混練後の保持工程を含む）
（ａ）混練工程
次に、表１の「配合内容」の内、２ｎｄ練りに示す各薬品を、ゴム塊と共に、バンバリーミキサーに投入し、３分で１４０℃に到達するように混練した後、表１の「混練および保持の温度と時間」の内、２ｎｄ練りに示す混練温度および混練時間で混練した。
【００６２】
（ｂ）保持工程
混練後、得られたゴム塊を、バンバリーミキサー下部に排出し、その後、表１の「混練および保持の温度と時間」の内、２ｎｄ練りに示す保持温度および保持時間で保持した。
【００６３】
（３）ファイナル練り工程
次に、表１の「配合内容」の内、ファイナル練りに示す各薬品を、ゴム塊と共に、バンバリーミキサーに投入し、９０℃の条件下で３分間混練し、未加硫ゴム組成物を得た。
【００６４】
３．ミキシング熱量、未反応率および生産性の算出
（１）ミキシング熱量の算出
各混練工程において混練により発生した熱量Ｑ１および各保持工程においてゴム塊を保持することにより供給された熱量Ｑ２を、下式により計算した。
Ｑ１＝ＥＸＰ［（−２０／（１．９８７／０．００１）
×｛１／（Ｔ１＋２７３．１６）−１／４１４．８６｝］×ｔ１
但し、ｔ１：混練時間（分）
Ｔ１：混練温度（℃）
Ｑ２＝ＥＸＰ［（−２０／（１．９８７／０．００１）
×｛１／（Ｔ２＋２７３．１６）−１／４１４．８６｝］×ｔ２
但し、ｔ２：保持時間（分）
Ｔ２：保持温度（℃）
【００６５】
上記で得られたＱ１とＱ２を合計して、１ｓｔ練り工程、２ｎｄ練り工程の各々についてのミキシング熱量を求め、それらを合計して、トータルミキシング熱量Ｑとした。結果を、表１に示す。
【００６６】
（２）シランカップリング剤の未反応率の算出
各実施例で得られた未加硫ゴム組成物について、液相クロマトグラフィーを用いて抽出した未反応のＳｉ６９のピーク面積の比から未反応率を求めた。具体的には、各未加硫ゴム組成物から、未反応のＳｉ６９をアセトン抽出して、液相クロマトグラフィー法によりそのピーク面積を測定し、配合前のＳｉ６９について同様に測定したピーク面積との比を求めた。結果を、表１に示す。
【００６７】
（３）生産性の算出
実施例１における混練時間（１ｓｔ練りと２ｎｄ練りの１４０℃に達するまでの３分間を含む）の生産性を１００として、下式により生産性を求めた。数値が大きい程、生産性が高い（混練量が多くなる）ことを示す。結果を表１に示す。
生産性＝（実施例１の混練時間／各実施例の混練時間）×１００
【００６８】
４．加硫ゴムおよび試験タイヤの製造と性能評価
（１）加硫ゴムおよび試験タイヤの製造
（ａ）加硫ゴムの作製
各実施例で得られた未加硫ゴム組成物を、１７０℃で１５分間プレス加硫することにより加硫ゴムを得た。
【００６９】
（ｂ）試験用タイヤの作製
各実施例で得られた未加硫ゴム組成物を、トレッド形状に加工し、他のタイヤ部材と貼り合わせた後、１７０℃で１５分間加硫を行い、試験用タイヤ（タイヤサイズ：１９５／６５Ｒ１５）を作製した。
【００７０】
（２）性能評価
（ａ）耐摩耗性
ランボーン型摩耗試験機を用いて、室温、負荷荷重１．０ｋｇｆ、スリップ率３０％の条件で、各加硫ゴム組成物のランボーン摩耗量を測定し、得られたランボーン摩耗量から容積損失量を求めた。そして、実施例１の容積損失量を１００として、下式により摩耗指数を求めた。数値が大きい程、耐摩耗性が高い（容積損失が少ない）ことを示す。結果を表１に示す。
摩耗指数＝（実施例１の容積損失量／各実施例の容積損失量）×１００
【００７１】
（ｂ）グリップ指数
各試験用タイヤを用いて、ドライアスファルト路面のテストコースにて実車走行を行った。その際における操舵時のコントロールの安定性をテストドライバーが評価し、実施例１を１００として指数表示した。数値が大きい程、ドライ路面におけるグリップ性能（操縦安定性）が高いことを示す。結果を表１に示す。
【００７２】
（ｃ）転がり抵抗指数
粘弾性スペクトロメーターＶＥＳ（岩本製作所社製）を用いて、７０℃、初期歪１０％、動歪２％の条件下で、各加硫ゴム組成物のｔａｎδを測定した。そして、実施例１のｔａｎδを１００として、下式により転がり抵抗指数を求めた。数値が大きい程、転がり抵抗特性に優れる（転がり抵抗が低い）ことを示す。結果を表１に示す。
転がり抵抗指数＝（実施例１のｔａｎδ／各実施例のｔａｎδ）×１００
【００７３】
【表１】
0005276649.tif 000002
【００７４】
（考察）
表１に示すように、実施例１〜７においては、トータルミキシング熱量の増加に伴って、シランカップリング剤の未反応率が低下しており、実施例１から保持工程を除いて作製したゴム組成物（比較例）において測定されたシランカップリング剤の未反応率（２０％）に比べ、明らかに低下している。
【００７５】
また、表１より、シランカップリング剤の未反応率が低下した場合、耐摩耗性能、グリップ性能、転がり抵抗指数が向上していることが分かる。
【００７６】
なお、実施例３、４においては、シランカップリング剤の未反応率は充分に低下しているものの、１ｓｔ練りや２ｎｄ練りにおける混練時間が大きくなっているため、生産性が低下している。
【００７７】
次に、表１に示したゴム組成物の未反応率および耐摩耗性能とトータルミキシング熱量の関係を図１に示す。図１において、横軸はトータルミキシング熱量、左側縦軸はシランカップリング剤の未反応率（％）、右側縦軸は耐摩耗性能である。
【００７８】
また、表１において、生産性とシランカップリング剤の未反応率の双方に優れた結果を示した実施例５〜７に基づき、図２に、ゴム組成物の未反応率（ｙ）とトータルミキシング熱量（ｘ）の対数の関係を示す。図２において、横軸はトータルミキシング熱量の対数、縦軸はシランカップリング剤の未反応率である。
【００７９】
図１より、８以上のトータルミキシング熱量であれば、シランカップリング剤の未反応率を１０％以下に制御できることが分かる。シランカップリング剤の未反応率が１０％以下の場合、前記したように、押し出し工程でアルコ−ルが気泡状に発生してタイヤでポロシティ−（ポ−ラス）が発生するなど、工程および品質での重大な問題の発生を抑制することができる。
【００８０】
また、１８以上のトータルミキシング熱量であれば、シランカップリング剤の未反応率を５％以下に制御できることが分かる。シランカップリング剤の未反応率が５％以下の場合、前記したように、タイヤの耐摩耗性の向上を図ることができるが、このことは表１からも分かる。
【００８１】
また、図１より、トータルミキシング熱量Ｑが３０になると、シランカップリング剤の未反応率は１％未満となり、それ以上は、熱量を大きくしても、未反応率の低下が見込めないことが分かる。
【００８２】
そして、図２より、前記した定数Ａ、Ｂを求められることが分かる。なお、本発明者は、上記実施例の他に、シランカップリング剤の配合量を好ましい範囲で適宜変更しても、Ａ、Ｂはほとんど変わらないことが確認している。
【００８３】
以上本発明を実施の形態に基づいて説明したが、本発明は以上の実施の形態に限定されるものではない。本発明と同一および均等の範囲内において、以上の実施の形態に対して種々の変更を加えることが可能である。
【図１】
0005276649.tif 000003
【図２】
0005276649.tif 000004